(57)【要約】本発明によれば、回転する一対の鋳造ドラムにより金属溶湯を凝固させて鋳片を製造する双ドラム式連続鋳造装置を用いて、前記鋳片の鋳造開始前に取得された前記鋳造ドラムを支持するハウジングの変形特性と前記鋳造ドラムを圧下する圧下系の変形特性とを示す鋳造ドラムハウジング圧下系変形特性を用いて、式１（（推定板厚）＝（シリンダの圧下位置）＋（鋳造ドラムの弾性変形）＋（鋳造ドラムハウジング圧下系変形）＋（鋳造ドラムのドラムプロフィル）−（圧下位置零点調整時における鋳造ドラムの弾性変形））より前記鋳片の幅方向の両端部の推定板厚を算出し、前記両端部の前記推定板厚の差が所定値以下となるように前記鋳造ドラムの幅方向の両端部に設けられるシリンダの圧下位置をそれぞれ制御する、鋳片の鋳造方法が提供される。
2020085313.tif 000002
【特許請求の範囲】
【請求項１】
回転する一対の鋳造ドラムにより金属溶湯を凝固させて鋳片を製造する双ドラム式連続鋳造装置を用いて、
前記鋳片の鋳造開始前に取得された前記鋳造ドラムを支持するハウジングの変形特性と前記鋳造ドラムを圧下する圧下系の変形特性とを示す鋳造ドラムハウジング圧下系変形特性を用いて、下記式１より前記鋳片の幅方向の両端部の推定板厚を算出し、
前記両端部の前記推定板厚の差が所定値以下となるように前記鋳造ドラムの幅方向の両端部に設けられるシリンダの圧下位置をそれぞれ制御する、鋳片の鋳造方法。
ただし、式１において、シリンダ圧下位置、鋳造ドラムハウジング圧下系変形は、それぞれ、圧下位置零点調整時からの差分を表す。
（推定板厚）＝（シリンダの圧下位置）
＋（鋳造ドラムの弾性変形）
＋（鋳造ドラムハウジング圧下系変形）
＋（鋳造ドラムのドラムプロフィル）
−（圧下位置零点調整時における鋳造ドラムの弾性変形）・・・・・式１
【請求項２】
前記鋳造ドラムハウジング圧下系変形特性は、前記鋳造ドラムの幅方向端部に設けられた一対のサイド堰を開放し、前記鋳造ドラムの間に前記鋳造ドラムのドラム長よりも板幅が長く板厚が均一な板を挟んだ状態で締込みを実施することにより得られた前記シリンダの圧下位置及び荷重に基づき取得される、請求項１に記載の鋳片の鋳造方法。
【請求項３】
前記鋳造ドラムの圧下位置零点調整は、前記鋳造ドラムの幅方向端部に設けられた一対のサイド堰を開放して、前記鋳造ドラムの間に前記鋳造ドラムのドラム長よりも板幅が長く板厚が均一な板を挟んだ状態で行われる、請求項１または２に記載の鋳片の鋳造方法。
【発明の詳細な説明】
【技術分野】
【０００１】
本発明は、鋳片の鋳造方法に関する。
本願は、２０１８年１０月２２日に日本に出願された特願２０１８−１９８３５５号に基づき優先権を主張し、その内容をここに援用する。
【背景技術】
【０００２】
金属薄帯（以下、鋳片という。）の製造は、例えば特許文献１に示されるように、双ドラム式連続鋳造装置が用いられている。双ドラム式連続鋳造装置は、一対の連続鋳造用鋳造ドラム（以下、鋳造ドラムという。）を平行に配置し、対向する周面をそれぞれ上方から下方に回転させ、これら鋳造ドラムの周面によって形成された湯溜まり部に金属溶湯を注入し、金属溶湯を鋳造ドラムの周面上で冷却、凝固させて、金属薄帯を連続鋳造する。一対の鋳造ドラムは、鋳造中は回転軸の平行を維持したまま、所定の押圧力で鋳片を押圧している。鋳片から鋳造ドラムに対する反力は、凝固状態によって変化し、幅方向に不均一となることがあり、一対の鋳造ドラムの回転軸の平行度を厳密に保つことは困難である。このため、鋳片には幅方向両端部における板厚の差、いわゆるウェッジ（ｗｅｄｇｅ）が発生することがある。ウェッジが発生すると、鋳造ドラムの下流に配置される圧延工程において蛇行が発生することがあり、圧延不良を引き起こすことがある。【０００３】
例えば、ウェッジの発生を抑制する手法として、特許文献１には、一対の鋳造ドラムが互いに平行な状態を維持したまま、鋳造ドラムの開閉、交差角およびオフセット量を制御して、鋳片のクラウンおよびウェッジを調整する技術が開示されている。【０００４】
特許文献２には、平行な回転軸を有し任意の間隙を保持して互いに逆方向に回転する２個のドラムの表面間隙に金属の溶湯を鋳込み薄板を鋳造する双ドラム式連鋳機の圧下制御方法が開示されている。この方法では、一方のドラムの両端部の押付力を検出加算し、これに基づく信号により、一方のドラムの両端の押付力の和が所定の値になるように他方のドラムの両端を油圧シリンダによって平行に移動させることにより、ウェッジを低減している。【０００５】
特許文献３には、回転する一対のロール間あるいは、いずれか一方のロール側に溶融金属を注湯し、長辺側となる該ロール側に造形された溶融金属の凝固殻を双ロールで圧縮して、薄帯板を連続的に製造する薄帯板の連続鋳造方法が開示されている。この方法では、回転するロールに働く圧縮負荷を検出して、この値が目標値になる様ロール間内の凝固時間を制御することにより板厚を制御している。【０００６】
特許文献４には、ロール対の間隙で凝固殻が圧着される際の圧下荷重を継続して計測し、計測される圧下荷重が目標荷重に維持されるようにロール対の回転速度を制御する技術が開示されている。かかる方法では、ロール対の回転速度を制御することにより板厚を制御している。【０００７】
また特許文献５には、圧延機の圧下設定制御方法において、板厚計が設置されていない場合等で板厚を求める際に、各ロール変形の寄与分とロール変形以外の寄与分とに分離してミル伸びを予測し板厚を推定することが開示されている。
【先行技術文献】
【特許文献】
【０００８】
【特許文献１】日本国特開２０１７−１９６６３６号公報
【特許文献２】日本国特開昭６２−３２３７１０号公報
【特許文献３】日本国特開昭５８−１７３８３７号公報
【特許文献４】日本国特開昭６２−１２３６５８号公報
【特許文献５】日本国特開昭６０−０３０５０８号公報
【発明の概要】
【発明が解決しようとする課題】
【０００９】
しかしながら、さらにウェッジを高精度に制御するには、特許文献１に記載の技術では、鋳造ドラムの鋳造方向下流に板厚を測定する厚み分布計等を設置して、測定結果を鋳造ドラムのシリンダ位置等にフィードバックして、板厚を制御する必要がある。厚み分布計を設置する際に、むだ時間を小さくするため、鋳造装置にできるだけ近いことが望ましい。しかし、鋳造装置直下に厚み分布計を設置すると溶融金属の引き抜きに失敗した場合に、溶融金属が厚み分布計に降り注ぎ、厚み分布計を破損させてしまう可能性がある。このため、厚み分布計は、鋳造ドラムから、より離れた位置に設置する必要がある。これによると、むだ時間が大きくなるため、計測した板厚に応じてウェッジを高精度にフィードバック制御することは難しい。【００１０】
特許文献２に記載の技術では、鋳造ドラムの剛性は、両端部で等しいとは限らず、押付力の和を目標とするように油圧シリンダによって平行に移動させたとしても、ウェッジが低減するとは限らない。【００１１】
特許文献３に記載の技術では、材料の平均的な板厚制御を目的としており、平均板厚は所定の範囲内に収めることができるが、ウェッジを低減させることはできない。【００１２】
特許文献４に記載の技術では、特許文献３に開示された技術と同様に、鋳片の平均的な板厚は所定の範囲内に収めることができるが、ウェッジを低減させることはできない。【００１３】
本発明は、上記問題に鑑みてなされたものであり、ウェッジをより精度よく低減することが可能な、新規かつ改良された鋳片の鋳造方法を提供することを目的とする。
【課題を解決するための手段】
【００１４】
（１）本発明の一態様に係る鋳片の鋳造方法では、回転する一対の鋳造ドラムにより金属溶湯を凝固させて鋳片を製造する双ドラム式連続鋳造装置を用いて、前記鋳片の鋳造開始前に取得された前記鋳造ドラムを支持するハウジングの変形特性と前記鋳造ドラムを圧下する圧下系の変形特性とを示す鋳造ドラムハウジング圧下系変形特性を用いて、下記式１より前記鋳片の幅方向の両端部の推定板厚を算出し、前記両端部の前記推定板厚の差が所定値以下となるように前記鋳造ドラムの幅方向の両端部に設けられるシリンダの圧下位置をそれぞれ制御する。
ただし、式１において、シリンダ圧下位置、鋳造ドラムハウジング圧下系変形は、それぞれ、圧下位置零点調整時からの差分を表す。
（推定板厚）＝（シリンダの圧下位置）
＋（鋳造ドラムの弾性変形）
＋（鋳造ドラムハウジング圧下系変形）
＋（鋳造ドラムのドラムプロフィル）
−（圧下位置零点調整時における鋳造ドラムの弾性変形）・・・・・式１【００１５】
上記構成により、鋳片の幅方向の両端部の推定板厚が算出されて、該推定板厚の差が所定値以下となるように鋳造ドラムの両端部に設けられたシリンダの圧下位置が制御されることで、鋳造後の鋳片を実測して鋳造時の鋳片の板厚を制御するより、むだ時間を短く鋳片を鋳造することができる。【００１６】
（２）上記（１）に記載の鋳片の鋳造方法では、前記鋳造ドラムハウジング圧下系変形特性は、前記鋳造ドラムの幅方向端部に設けられた一対のサイド堰を開放し、前記鋳造ドラムの間に前記鋳造ドラムのドラム長よりも板幅が長く板厚が均一な板を挟んだ状態で締込みを実施することにより得られた前記シリンダの圧下位置及び荷重に基づき取得されてもよい。【００１７】
（３）上記（１）又は（２）に記載の鋳片の鋳造方法では、前記鋳造ドラムの圧下位置零点調整は、前記鋳造ドラムの幅方向端部に設けられた一対のサイド堰を開放して、前記鋳造ドラムの間に前記鋳造ドラムのドラム長よりも板幅が長く板厚が均一な板を挟んだ状態で行われてもよい。
【発明の効果】
【００１８】
以上説明したように本発明によれば、より精度よく鋳片のウェッジを低減できる。
【図面の簡単な説明】
【００１９】
【図１】本発明の一実施形態に係る連続鋳造設備を示す概略的な断面図である。
【図２】鋳造ドラムの構成の一例を示した概略的な図である。
【図３】圧延機における鋳片Ｓの蛇行の様子を示した概略平面図である。
【図４】圧延機において蛇行が発生する鋳片の一例の断面を示す概略的な図である。
【図５】鋳造ドラムにおけるウェッジの発生を示した模式図である。
【図６】鋳造ドラムの圧下位置零点調整の一例を示した概略的な図である。
【図７】鋳造ドラムの圧下位置零点調整の一例を示した概略的な図である。
【図８】鋳造ドラムの圧下位置零点調整の一例を示した概略的な図である。
【図９】鋳造ドラムの構成の一例を示した概略的な図である。
【図１０】鋳造ドラムハウジング圧下系変形特性を取得する一例を示した概略的な図である。
【発明を実施するための形態】
【００２０】
以下、本発明の一実施形態について、図面を参照しながら説明する。なお、本明細書および図面において、実質的に同一の機能構成を有する要素においては、同一の符号を付することにより重複説明を省略する。
【００２１】
なお、本明細書中において、「〜」を用いて表される数値範囲は、「〜」の前後に記載される数値を下限値および上限値として含む範囲を意味する。本明細書中において、「工程」との用語は、独立した工程だけではなく、他の工程と明確に区別できない場合であってもその工程の所期の目的が達成されれば、本用語に含まれる。また、以下の実施形態の各要素は、それぞれの組み合わせが可能であることは自明である。
【００２２】
＜鋳片の鋳造方法の概要＞
まず、図１〜図５を参照して、鋳片を製造する連続鋳造設備の一例を挙げて、鋳片の鋳造方法の概要を説明する。
【００２３】
（連続鋳造設備）
まず、図１を参照して、連続鋳造設備１を用いた鋳片の鋳造方法の概要を説明する。図１は、本発明が適用される連続鋳造設備１の一例を示した図である。連続鋳造設備１は、双ドラム式連続鋳造装置１００（以下、連続鋳造装置１００と称す。）と、第１ピンチロール２０と、圧延機３０と、第２ピンチロール４０と、巻取装置５０と、を備える。
【００２４】
連続鋳造装置１００は、第１鋳造ドラム１１１と第２鋳造ドラム１１２とからなる一対の鋳造ドラムを有する。一対の鋳造ドラムは、水平方向に平行に対向して配置されている。連続鋳造装置１００は、一対の鋳造ドラムの対向する面同士が下方へ繰り出されるように、第１鋳造ドラム１１１と第２鋳造ドラム１１２とを互いに異なる周方向Ｒ１およびＲ２へ回転させ、これら鋳造ドラムの周面によって形成された湯溜まり部に金属溶湯を注入し、金属溶湯を鋳造ドラムの周面上で冷却、凝固させて、鋳片Ｓを連続鋳造する。
【００２５】
図２を参照して、連続鋳造装置１００を詳しく説明する。図２は、鋳造ドラムの軸方向からの連続鋳造装置１００の詳細を示した図である。連続鋳造装置１００は、図２に示すように、第１鋳造ドラム１１１と第２鋳造ドラム１１２とを備える一対の鋳造ドラムと、一対の第１鋳造ドラム１１１および第２鋳造ドラム１１２の幅方向端部に配設されたサイド堰１５０と、これら一対の第１鋳造ドラム１１１および第２鋳造ドラム１１２とサイド堰１５０とによって画成された金属溶湯溜まり部１１５に供給される金属溶湯１１７を保持するタンディッシュ１１３と、このタンディッシュ１１３から金属溶湯溜まり部１１５へと金属溶湯１１７を供給する浸漬ノズル１１４と、を備えている。
【００２６】
このような連続鋳造装置１００は、回転する第１鋳造ドラム１１１および第２鋳造ドラム１１２に接触して金属溶湯１１７が冷却されることにより、第１鋳造ドラム１１１および第２鋳造ドラム１１２の周面上で凝固シェル１１６が成長し、一対の鋳造ドラムにそれぞれ形成された凝固シェル１１６が、一対の鋳造ドラムの最接近点で圧着されることによって、所定の厚みの鋳片Ｓが鋳造される。
【００２７】
連続鋳造装置１００では、鋳造開始前には、鋳造ドラムが低温であることが一般的である。鋳造を開始すると、鋳造ドラムは高温の金属溶湯との接触により昇温する。また、鋳造ドラムは、内面から冷却媒体（例えば、冷却水）によって一定温度以上にならないように冷却されている。鋳造ドラムの温度が一定に到達して以降の期間を定常鋳造時といい、定常鋳造時の鋳造ドラムの温度を定常温度という。
【００２８】
ここで図１に示すように、連続鋳造装置１００より鋳造された鋳片Ｓは、第１ピンチロール２０により圧延機３０に送出される。
【００２９】
圧延機３０は、鋳片Ｓを所望の板厚に圧延する。圧延機３０は、上ワークロール３１および下ワークロール３２と、上ワークロール３１および下ワークロール３２をそれぞれ支持する上バックアップロール３３および下バックアップロール３４と、を備える。
【００３０】
圧延機３０により所望の板厚に圧延された鋳片Ｓは、第２ピンチロール４０により巻取装置５０に送出され、巻取装置５０にてコイル状に巻き取られる。
【００３１】
（圧延機における蛇行）
上述したような連続鋳造設備１の圧延機３０では、鋳片Ｓの通板位置が圧延方向に対して直角方向に移動する、蛇行が発生する場合がある。ここで図３は、圧延機３０における鋳片Ｓの蛇行の様子を示した概略平面図であり、上ワークロール３１側から鋳片Ｓの板面を見た図である。上ワークロール３１と下ワークロール３２とにより圧延された鋳片Ｓは、圧延方向に対して平行に進行しておらず、蛇行している。このような蛇行は、上ワークロール３１および下ワークロール３２の幅方向に一側と他側が非対称に圧延されることにより発生する。なお、圧延機の一側と他側とは、後述するような圧延機のモータが駆動する駆動側および駆動側とは反対側の作業側を意味してもよい。
【００３２】
このような鋳片Ｓの蛇行は、圧延機３０にて圧延される前の鋳片Ｓの板厚の形状に起因して発生し得る。図４には、蛇行を発生させる鋳片を長手方向（搬送方向）に断面視した断面図の一例を示す。鋳片Ｓは、一方の端部の板厚ｔ１が他方の端部の板厚ｔ２よりも厚く、幅方向に一方から他方へ向かって徐々に板厚が変化している。このような板厚が均一でない鋳片Ｓが圧延されると、板厚の厚い部分が板厚の薄い部分よりも大きく延伸される。圧下率は、入側において板厚ｔ２側よりも板厚ｔ１側の端部の方で大きくなる。この場合、入側での材料速度は、板厚ｔ２側よりも板厚ｔ１側の端部で小さくなり、鋳片Ｓの一端と他端との入側速度の差、すなわち鋳片Ｓの面内で回転が生じることで、蛇行が発生する。
【００３３】
より詳細に説明すると、圧延機の入側および出側にて鋳片Ｓの材料の総量は一致するため、鋳片Ｓの速度と板厚を乗じた値は、圧延機の入側および出側にて同一となる。このとき、出側板厚が幅方向に均一の場合、圧延機入側において鋳片Ｓの一端と他端との板厚に差があると、圧下率に差が生じ、例えば入側板厚が厚い端部が、入側板厚が低い端部より入側速度が低くなる。これにより、入側速度が高い端部が入側速度の低い端部より速くワークロールに引き込まれて圧延され、鋳片Ｓに回転速度が生じ、圧延機における蛇行が発生する。
【００３４】
図４に示す板厚ｔ１と板厚ｔ２との差であるウェッジの発生に関して詳しくは後述するが、ウェッジは圧延機３０の上工程に配置される連続鋳造装置１００にて鋳片Ｓが鋳造される際に、鋳造ドラムにてウェッジが精度よく低減されないことにより生じる。よって、圧延機３０における蛇行を低減するには、連続鋳造装置１００にて生じるウェッジを精度よく低減することが有効である。
【００３５】
（鋳造ドラムにおけるウェッジの発生）
図５を参照して、連続鋳造装置１００におけるウェッジの発生に関して説明する。図５は、連続鋳造装置１００の鋳造方向の直上からみた連続鋳造装置１００の平面図である。
【００３６】
図５は、鋳片Ｓにウェッジが生じる場合の連続鋳造装置１００の様子を示した図である。図５に示すように、第１鋳造ドラム１１１および第２鋳造ドラム１１２の回転軸Ａｒ１および回転軸Ａｒ２が平行ではない状態で鋳片Ｓが鋳造されると、図５に示したように鋳片Ｓの板厚が幅方向に変化してウェッジが生じる。
【００３７】
ここで、図６〜図８を参照して、第１鋳造ドラム１１１および第２鋳造ドラム１１２の回転軸が平行とならずに鋳造が行われる要因の一例を説明する。図６〜図８は、鋳造ドラムの鋳造方向において、鋳造ドラムの直上から見た鋳造開始前の圧下位置零点調整時の鋳造ドラムを模式的に示した図である。
【００３８】
図６〜図８に示されるように、鋳造開始前の鋳造ドラムの板プロフィルは、板幅方向に凹形状を有する。図６〜図８では、説明のためにプロファイルの凹形状を強調して示している。これは、第１鋳造ドラム１１１および第２鋳造ドラム１１２が鋳造を開始してから定常鋳造時に到達するまでに、経過時間とともに熱膨張して変化することに起因する。鋳造ドラムは、熱膨張が見られる定常鋳造時における金属薄帯の板プロフィル（クラウン）が所望の板プロフィルとなるように、鋳造ドラムの初期プロフィルが設定されている。詳しくは、鋳造ドラムの幅中央部のドラム径が鋳造ドラムの両端部のドラム径よりも小さくされた凹クラウンに設定されている。
【００３９】
このような凹クラウンが付与された鋳造ドラムでは、一対の鋳造ドラム同士を接触（キス）させて、所定の荷重Ｆを付与した際の圧下位置（押付位置）を零として、圧下位置零点調整が行われる。この圧下位置零点調整により、鋳造ドラムを圧下するシリンダの圧下位置の初期値等が設定され得る。
【００４０】
ところが、鋳造ドラムには、上述したように凹クラウンが付与されている。このため、鋳造ドラム同士を接触（キス）させて、鋳造ドラムに対して所定の荷重Ｆが付与された場合には、鋳造ドラムの両端部同士のみが接触する。このため、例えば、図６に示すように、鋳造ドラムの幅方向の位置が完全に一致していない場合には、鋳造ドラムに対して所定の荷重Ｆをかけた際、第１鋳造ドラム１１１の両端部と第２鋳造ドラム１１２の両端部の接触点がずれて、ずれ量ｘが発生し不安定な状態となる。このため、圧下位置零点調整の精度が低下する。
【００４１】
これを避けるために、凹クラウンを付与した鋳造ドラムを用いた圧下位置零点調整時には、図７に示すように、鋳造ドラム間に薄板１１８を挟んだ圧下位置零点調整が行われる。図７では、薄板１１８の幅方向の長さの中間点１１８Ｃが、第１鋳造ドラム１１１および第２鋳造ドラム１１２の幅方向の長さの中間点１１１Ｃおよび中間点１１２Ｃを結ぶ直線上に配置されており、鋳造ドラムの両端部にずれが発生しない例を示している。ずれが発生しなければ、第１鋳造ドラム１１１および第２鋳造ドラム１１２の回転軸Ａｒ１および回転軸Ａｒ２が平行であるため、圧下位置零点調整を安定して実施することができる。
【００４２】
しかし、薄板１１８を鋳造ドラムに挟んで圧下位置零点調整を行う場合であっても、図８に示すように、薄板１１８の幅方向の長さの中間点１１８Ｃが、第１鋳造ドラム１１１および第２鋳造ドラム１１２の幅方向の長さの中間点１１１Ｃおよび中間点１１２Ｃを結ぶ直線上に配置されず、薄板１１８が鋳造ドラムの幅方向のどちらか一方の端部に寄って配置されることがある。この場合、第１鋳造ドラム１１１および第２鋳造ドラム１１２の回転軸Ａｒ１および回転軸Ａｒ２が平行ではなくなるため、圧下位置零点調整を行っても左右（第１鋳造ドラム１１１および第２鋳造ドラム１１２の幅方向の両端）で誤差を含む状態となる。このような状態で鋳造を行うと、シリンダ圧下位置で制御した場合には、鋳造される鋳片にウェッジが発生してしまう。
【００４３】
本発明者らは、圧延機通過時の鋳片の蛇行発生を低減するため、上述したようなウェッジを低減すべく、鋳造ドラムにより鋳造される鋳片の板厚を鋳片の幅方向の両端部で推定して、推定された板厚に基づいて、鋳造される鋳片の板厚を制御する方法を検討した。
【００４４】
ここで、板厚の推定に関して説明する。例えば、特許文献５に示すように、圧延機においては、板厚計が設置されていない場合等で板厚を求める際に、各ワークロール変形の寄与分とワークロール以外の変形の寄与分とに分離して板厚を推定することがある。具体的には、圧延機では、ワークロールの幅方向長さが鋳片の板幅よりも長く、圧延機のワークロールの幅方向両端部のギャップを推定し、両端部のギャップの平均を用いて、ロールバレル中央の板厚を求めている。圧延機では、圧下位置零点調整時に荷重を安定的に付与することができるため圧下位置零点調整を誤差なく実施でき、このように両端部のギャップを用いて、鋳片中央の板厚を精度よく推定できる。
【００４５】
しかしながら圧延機では、連続鋳造装置から送り出された鋳片が、圧延機の幅方向のどの位置にあるのか把握ができていない。このため、圧延機におけるワークロール間のギャップを推定できたとしても、鋳片の両端部に対応するギャップがどの位置であるかを把握することができず、鋳片の両端部の板厚を推定することができない。このため、圧延機では、推定板厚を用いて、鋳片の両端部のウェッジを推定することはできなかった。
【００４６】
一方、鋳造ドラムでは、図５に示すように、第１鋳造ドラム１１１および第２鋳造ドラム１１２と、鋳造ドラムの幅方向の両端に設けられるサイド堰１５０と、により囲まれて鋳片が鋳造される。このため、鋳片と鋳造ドラムの幅方向長さ（バレル長さ）とが一致する。発明者らは、本事象に着目し、圧延機における板厚推定を鋳造ドラムに対して適用し、鋳片の両端部の板厚を推定し、推定された板厚に基づいて、鋳造ドラムの押圧手段を制御することでウェッジを低減できることを想到した。
【００４７】
（連続鋳造装置の構成）
図９を参照して、本発明の一実施形態に係る鋳片の鋳造方法を実施するための鋳造ドラムの一構成例を説明する。図９は、連続鋳造装置を鋳造方向の直上から見た構成詳細の一例を示す平面図である。
【００４８】
第１鋳造ドラム１１１および第２鋳造ドラム１１２は、水平方向に対向して配備され、第１鋳造ドラム１１１および第２鋳造ドラム１１２の間で鋳片が鋳造される。第１鋳造ドラム１１１および第２鋳造ドラム１１２は、モータＭの駆動により回転し、鋳片Ｓを鋳造方向下流に送り出す。以下、本明細書では、連続鋳造装置１００の鋳造ドラムの幅方向において、モータＭによる駆動側をドライブサイドＤＳとし、駆動側とは反対側をワークサイドＷＳとする。以降、ドライブサイドＤＳの板厚ｔＤＳからワークサイドＷＳの板厚ｔＷＳを減じた値をウェッジ（ｔＤＳ−ｔＷＳ）として説明する。
【００４９】
連続鋳造装置１００では、第１鋳造ドラム１１１および第２鋳造ドラム１１２の幅方向の両端に、第１鋳造ドラム１１１および第２鋳造ドラム１１２が対向して生じる間隙を囲むように、サイド堰１５０ｄおよびサイド堰１５０ｗが設けられる。第１鋳造ドラム１１１および第２鋳造ドラム１１２と、サイド堰１５０ｄおよびサイド堰１５０ｗとにより囲まれる領域に金属溶湯が貯められて、順次鋳片Ｓが鋳造される。
【００５０】
第１鋳造ドラム１１１および第２鋳造ドラム１１２の幅方向の軸の両端は、それぞれハウジング１３０ｄおよびハウジング１３０ｗに支持される。第２鋳造ドラム１１２の幅方向の軸の両端は、鋳造ドラムが対向する方向で、第１鋳造ドラム１１１が配置される側とは反対側にて、シリンダ１２０ｄおよびシリンダ１２０ｗと接続される。シリンダ１２０ｄおよびシリンダ１２０ｗは、鋳造ドラムが対向する方向に移動可能である。第２鋳造ドラム１１２は、シリンダ１２０ｄおよびシリンダ１２０ｗにより、第２鋳造ドラム１１２の両端部を鋳造ドラムが対向する方向で第１鋳造ドラム１１１が配置される側に圧下される。なお、シリンダ１２０ｄおよびシリンダ１２０ｗは、第２鋳造ドラム１１２の両端部をそれぞれ独立して圧下制御可能である。
【００５１】
第１鋳造ドラム１１１の軸の両端には、シリンダ１２０ｄおよびシリンダ１２０ｗが配置される側とは反対側に、第１鋳造ドラム１１１にかかる荷重を測定するロードセル１４０ｄおよびロードセル１４０ｗがそれぞれ設けられる。これにより、シリンダ１２０ｄおよびシリンダ１２０ｗの圧下による荷重をそれぞれ測定することができる。
【００５２】
（板厚の推定）
次に、上述した連続鋳造装置１００にて鋳造される鋳片のドライブサイドの端部Ｓｄおよびワークサイドの端部Ｓｗで示される両端部の板厚を推定する方法を説明する。鋳片の端部Ｓｄおよび鋳片の端部Ｓｗは、鋳造ドラムの一端を少なくとも含む端部領域を示す。
【００５３】
ここでは、板厚推定の一例として、鋳片の端部Ｓｄの板厚推定を例に挙げて説明する。板厚は、鋳造ドラムのドラム間隙から推定される。鋳造ドラムのドラム間隙は、シリンダ圧下位置による変化の他、鋳造ドラムにかかる荷重、鋳片との接触等によって変化が生じる。鋳造ドラムにかかる荷重、鋳片との接触等によるドラム間隙の変化は、鋳造ドラムの弾性変形の寄与分と、ドラム以外の弾性変形の寄与分と、鋳造ドラムのドラムプロフィルの変化の寄与分と、に分離して考えることができる。鋳造ドラム以外の弾性変形寄与分を、鋳造ドラムハウジング圧下系変形と呼ぶ。これらの弾性変形量とシリンダの圧下位置に基づいて、端部Ｓｄの推定板厚は下記式１により推定することができる。
【００５４】
（推定板厚）＝（シリンダの圧下位置）＋（鋳造ドラムの弾性変形）
＋（鋳造ドラムハウジング圧下系変形）
＋（鋳造ドラムのドラムプロフィル）
−（圧下位置零点調整時における鋳造ドラムの弾性変形）・・・・・式１
【００５５】
ただし、式１において、シリンダ圧下位置、鋳造ドラムハウジング圧下系変形は、それぞれ、圧下位置零点調整時からの差分を表す。差分は、圧下位置零点調整時のシリンダ圧下位置、鋳造ドラムハウジング変形に対する偏差であってもよい。
【００５６】
（シリンダの圧下位置）
シリンダの圧下位置とは、連続鋳造装置１００のシリンダ１２０ｄが移動する方向におけるシリンダの位置を示す。例えば、シリンダの圧下位置とは、シリンダの位置が零点調整された零点である初期値からの差分による位置を示す。シリンダの圧下位置は、図９の矢印ａに沿った方向の変位から求めることができる。シリンダの圧下位置は、シリンダ１２０ｄ（又はシリンダ１２０ｗ）の移動量を計測可能な位置センサ等（図示せず）により適時測定することができる。
【００５７】
（鋳造ドラムの弾性変形）
鋳造時における鋳造ドラムの弾性変形とは、鋳造を開始してから鋳造を終了するまでの任意の時点における鋳造ドラムの弾性変形を示す。鋳造ドラムは、鋳造ドラムと接触する鋳片からの反力または、鋳造ドラムに加えられる外力の影響により、鋳造ドラムの軸に撓みが発生したり、鋳造ドラムに扁平変形が発生したりする。これらの変形を鋳造時における鋳造ドラムの弾性変形と言う。鋳造ドラムの弾性変形は、弾性理論を用いた解析等の手段により、求めることができる。
【００５８】
例えば、鋳造ドラムのドラム変形の寄与分の鋳造ドラムの軸の撓みについては、鋳造ドラムを両端支持梁とみなして、材料力学の梁のたわみ計算から算出することができる。たわみ計算の際に用いられる幅方向の荷重分布については、鋳造ドラムの軸の両端に設けられるロードセル値に基づき幅方向について線形の分布を仮定して問題ない。
【００５９】
（鋳造ドラムハウジング圧下系変形）
鋳造ドラムハウジング圧下系変形特性とは、鋳造ドラムにかかる圧下荷重の影響をうけて、ハウジング１３０ｄおよびハウジング１３０ｗが変形する特性と、シリンダ１２０ｄおよびシリンダ１２０ｗを含む鋳造ドラムを圧下する構成が変形する特性と、を包含した変形特性を示す。例えば、特許文献５に記載の方法を用いて、鋳造ドラムハウジング圧下系変形特性を求めることができる。鋳造ドラムハウジング圧下系変形は、後述するように、ロードセル１４０ｄ（又はロードセル１４０ｗ）が測定した荷重等に基づいて算出できる。
【００６０】
（鋳造ドラムのドラムプロフィル）
鋳造ドラムのドラムプロフィルとは、鋳造ドラムの熱膨張量または鋳造ドラムの摩耗量を示す指標である。鋳造ドラムのドラムプロフィルでは、熱膨張量は、鋳造ドラムにかかる熱を踏まえて、鋳造ドラム表面形状の変形量を算出する。摩耗量は、鋳造前のドラムプロフィルを実測しても良いし、鋳造条件から推定しても良い。例えば、鋳造ドラム設計時の表面形状は既知であるため、その表面形状に熱膨張および摩耗による形状変形を加算することで、ドラムプロフィルの変形量を求めることができる。
【００６１】
（圧下位置零点調整時における鋳造ドラムの弾性変形）
圧下位置零点調整時における鋳造ドラムの弾性変形とは、鋳造開始前に鋳造ドラムの圧下位置の初期値を決定する圧下位置零点調整の時の鋳造ドラムの弾性変形を示す。圧下位置零点調整は、鋳造ドラムに対して荷重をかけた状態で行うため、鋳造ドラムに弾性変形が発生する。その時の弾性変形量を圧下位置零点調整時の鋳造ドラムの弾性変形としている。この弾性変形量は、鋳造時の鋳造ドラムの弾性変形と同様に、ドラムを両端支持梁とみなした材料力学の梁のたわみ計算から算出することができる。
【００６２】
推定板厚は、上述したように、「シリンダの圧下位置」と「鋳造ドラムの弾性変形」と「鋳造ドラムハウジング圧下系変形」と「鋳造ドラムのドラムプロフィル」との値の和から、「鋳造ドラムの圧下位置零点調整時における鋳造ドラムの弾性変形」の値を減じることで求められる。
【００６３】
（鋳造ドラムハウジング圧下系変形特性の取得）
上述した、上記式１の各項のうち、ドラム以外の構成の変形特性を示す鋳造ドラムハウジング圧下系変形特性は、特に低荷重領域で接触面の微妙な形状に大きく依存し、特性が変化しやすく、公知の物理モデルを用いて幾何学形状を厳密に把握することが困難であった。そこで、後述する方法を用いて鋳造ドラムハウジング圧下系変形特性を取得することで、推定板厚をより精度よく求められる。
【００６４】
本実施形態においては、式１の鋳造ドラムハウジング圧下系変形特性を、鋳片の鋳造を開始する前に取得する。図１０を参照して鋳造ドラムハウジング圧下系変形特性の取得方法を説明する。図１０は、鋳造ドラムハウジング圧下系変形特性の取得方法の一例を示した図である。
【００６５】
図１０に示されるように、鋳造ドラムハウジング圧下系変形特性の取得は、第１鋳造ドラム１１１および第２鋳造ドラム１１２に試験板１６０を挟んで行われる。試験板１６０は、長手方向の長さが鋳造ドラムの幅方向のバレル長よりも長く、板厚が均一である。この状態から、シリンダ１２０ｄおよびシリンダ１２０ｗにより圧下して締めこむことで、第１鋳造ドラム１１１および第２鋳造ドラム１１２により試験板１６０を押圧する。試験板１６０の長手方向に垂直な方向の長さは、限定されないが、第１鋳造ドラム１１１および第２鋳造ドラム１１２に十分に接することができるように、第１鋳造ドラム１１１および第２鋳造ドラム１１２のドラム径の２倍程度の、５０〜１００ｃｍ程度の長さであることがより好ましい。
【００６６】
このようにバレル長よりも長い試験板１６０を使用することにより、鋳造ドラムの両端部に均等な荷重を与えることができ、精度よく鋳造ドラムハウジング圧下系変形特性を取得することができる。鋳造ドラムハウジング圧下系変形特性は、荷重変化と、鋳造ドラムハウジング圧下系の変形量との関係を示す。これにより、鋳造時に鋳造ドラムにかかる荷重に応じた鋳造ドラムハウジングおよびシリンダ等を含む圧下系が変形する変形量の影響を、精度よく推定板厚に反映できる。
【００６７】
具体的には、試験板１６０を鋳造ドラムに挟んだ状態で、第１鋳造ドラム１１１および第２鋳造ドラム１１２を回転させない状態で、試験板１６０を挟み込み実施する。試験板１６０に対して零点調整時の荷重よりも大きな所定の荷重で鋳造ドラムを締めこんでいき、鋳造ドラムの圧下位置とロードセル１４０ｄ、１４０ｗが測定した荷重とを取得して、各荷重での鋳造ドラムの変形量を計算する。そして、鋳造ドラムの圧下位置から鋳造ドラムの変形量を減じることで、各荷重に対する鋳造ドラムハウジング圧下系変形量を取得する。これにより、鋳片Ｓを鋳造する際に鋳片Ｓに対して負荷する荷重に応じた鋳造ドラムハウジング圧下系変形量を取得できる。
【００６８】
また、他の手法としては、試験板１６０を挟んだ状態で、第１鋳造ドラム１１１および第２鋳造ドラム１１２を回転させ、上記所定の荷重で、鋳造ドラムを締めこんでいき、所定の時間だけ該荷重を保持して、該荷重と鋳造ドラムの圧下位置との平均値を取得する。その後、さらに、鋳造ドラムの荷重を変化させて、変化させた荷重を所定の時間だけ保持して、別水準の荷重と鋳造ドラムの圧下位置との平均値を取得する。ここで、各荷重を保持する時間は、鋳造ドラム２回転分であってもよい。また、この平均値は、荷重と圧下位置の時系列データを取得して、これらの時間平均から算出してもよい。このようにして、各荷重での鋳造ドラムの変形量が計算され、鋳造ドラムの圧下位置から鋳造ドラムの変形量が減じられることで、各荷重に対する鋳造ドラムハウジング圧下系変形量が取得される。
【００６９】
試験板１６０は、例えば、第１鋳造ドラム１１１および第２鋳造ドラム１１２の表面に形成されたディンプル等を潰さないように、第１鋳造ドラム１１１および第２鋳造ドラム１１２よりも柔らかい材料から形成されることがより好ましい。試験板１６０は、限定されないが、例えばアルミ合金から形成されることがより好ましい。
【００７０】
鋳造ドラムハウジング圧下系変形特性の取得は、一連の鋳造作業開始前に一度行っておけばよい。また、ハウジングまたは圧下系の構成の一部が交換された場合に行うことで、設備状況に応じた鋳造ドラムハウジング圧下系変形特性の取得が可能である。
【００７１】
また、圧下位置零点調整において、図１０のように、鋳造ドラムの幅方向端部に設けられる一対のサイド堰を開放して、鋳造ドラムの間に、鋳造ドラムのドラム長よりも長く板厚が均一な板を挟み、鋳造ドラムを締めこんでもよい。これにより、鋳造ドラムの回転軸が平行な状態が保持された状態で鋳片ドラムが締め込まれるので、鋳造ドラムの両端に均等な負荷を付与することができ、圧下位置零点調整の精度を高めることができる。その結果、回転軸の傾きによる誤差を含まずに、圧下位置零点調整ができるためシリンダの圧下位置制御を精度よく行うことができる。
【００７２】
（鋳片の鋳造方法）
以下、上記実施形態に係る連続鋳造装置による鋼板の鋳造方法について説明する。
【００７３】
まず、鋳片の鋳造開始前に、第１鋳造ドラム１１１と第２鋳造ドラム１１２との幅方向端部に設けられた一対のサイド堰１５０ｄおよび１５０ｗを開放して、第１鋳造ドラム１１１と第２鋳造ドラム１１２との間に鋳造ドラムのドラム長よりも長く板厚が均一な板を挟み、鋳造ドラムの締め込みを実施する。そして、上述の手法により、鋳造ドラムを支持するハウジングの変形特性と鋳造ドラムを圧下する圧下系の変形特性とを示す鋳造ドラムハウジング圧下系変形特性を取得する。なお、鋳造ドラムハウジング圧下系変形特性の取得とともに、圧下位置零点調整を行ってもよい。
【００７４】
次に、連続鋳造装置１００を制御する制御部（図示せず。）により、上記式１に基づき、鋳片の幅方向の両端部の板厚を算出する。連続鋳造装置１００には、例えば、第１鋳造ドラム１１１および第２鋳造ドラム１１２の温度測定器、荷重を測定するロードセル１４０ｄおよびロードセル１４０ｗ等の各種計測器が配備されている。制御部は、これらの各種計測器から各種値を取得して、上記式１より、鋳片の両端部の推定板厚を算出する。制御部は、予め取得した鋳造ドラムハウジング圧下系変形特性を上記式１に用いることができるため、推定板厚をより精度よく算出することができる。
【００７５】
次いで、制御部は、算出された鋳片の両端部の板厚の差が所定値以下となるように鋳造ドラムの幅方向の両端部に設けられるシリンダの圧下位置をそれぞれ制御する。これにより、鋳造される鋳片のウェッジが低減され、その結果、連続鋳造装置１００の下流に配置される圧延機３０における蛇行を防止できる。なお、算出された鋳片の両端部の板厚の差の所定値は、例えば、実操業で許容できる蛇行量から経験的に求めても良い。例えば、所定値は、４０μｍであってもよく、さらに詳しくは、２０μｍであってもよい。
【００７６】
以上、本実施形態における鋳片の鋳造方法の詳細に関して説明を行った。
【実施例】
【００７７】
本実施例では、本発明の効果を確認するために、上記実施形態に示した連続鋳造設備１を用いて、鋳片を鋳造し圧延した。本実施例で使用した鋳造ドラムは、ドラムバレル長１０００ｍｍであった。シリンダ位置、圧力、板厚は定常部の値を用いた。ウェッジ低減効果の評価は、下記表１にまとめて示し、ウェッジの絶対値が２０μｍ未満を◎（良好）、４０μｍ未満を○（合格）、それ以上を×（不合格）と記した。【００７８】
実施例１では、図１０に示したような、鋳造ドラムの幅方向端部に設けられた一対のサイド堰を開放して、鋳造ドラムの間に鋳造ドラムのドラム長よりも長く板厚が均一な板を挟んだ状態で圧下位置零点調整を行った。表１中には、この圧下位置零点調整方法をＡと記した。鋳片の鋳造時には、鋳片の両端部の推定板厚が幅方向の左右で同一となるように、鋳造ドラムの両端部に設けられるシリンダの圧下位置の制御を行った。【００７９】
実施例２では、圧下位置零点調整方法として、図７に示したような、鋳造ドラムのドラムバレル長よりも短い板を、一対の鋳造ドラムに挟んで圧下位置零点調整を行った。表１中には、この圧下位置零点調整方法をＢと記した。鋳片の鋳造時には、鋳片の両端部の推定板厚が幅方向の左右で同一となるように、鋳造ドラムの両端部に設けられるシリンダの圧下位置の制御を行った。【００８０】
比較例１は、実施例２と同様に、図７に示したような、鋳造ドラムのドラムバレル長よりも短い板を、一対の鋳造ドラムに挟んで圧下位置零点調整を行った。鋳片の鋳造時には、推定板厚を用いず、鋳片ドラムの両端部における圧下力が左右で同一となるように、鋳造ドラムの両端部に設けられるシリンダの圧下位置の制御を行った。【００８１】
比較例２は、実施例２と同様に、図７に示したような、鋳造ドラムのドラムバレル長よりも短い板を、一対の鋳造ドラムに挟んで圧下位置零点調整を行った。鋳片の鋳造時には、推定板厚を用いず鋳片ドラムの両端部における圧下位置が左右で同一となるように、鋳造ドラムの両端部に設けられるシリンダの圧下位置の制御を行った。【００８２】
実施例１の鋳片では、定常部における実測の板厚は、ドライブサイドＤＳの端部の板厚が１．８２０ｍｍであり、ワークサイドＷＳの端部の板厚が１．８３０ｍｍであった。ウェッジ（ウェッジ量）は−１０μｍであり、非常に良好であった。また、連続鋳造装置の下流に設置された圧延機における圧延工程においても、蛇行も発生せず、問題なく圧延を実施できた。【００８３】
実施例２の鋳片では、定常部における実測の板厚は、ドライブサイドＤＳの端部の板厚が１．７９５ｍｍであり、ワークサイドＷＳの端部の板厚が１．８２８ｍｍであった。よってウェッジは−３３μｍであり、良好であった。また、連続鋳造装置の下流に設置された圧延機における圧延工程においても、蛇行も発生せず、問題なく圧延を実施できた。【００８４】
比較例１の鋳片は、定常部における実測の板厚は、ドライブサイドＤＳの端部の板厚が１．８００ｍｍであり、ワークサイドＷＳの端部の板厚が１．７２０ｍｍであった。ウェッジは８０μｍと大きく、連続鋳造装置の下流に設置された圧延機における圧延工程において蛇行が発生し、鋳片が破断した。【００８５】
比較例２の鋳片は、定常部における実測の板厚が、ドライブサイドＤＳの端部の板厚が１．８７０ｍｍであり、ワークサイドＷＳの端部の板厚が１．７５０ｍｍであった。ウェッジは１２０μｍと大きく、連続鋳造装置の下流に設置された圧延機における圧延工程で蛇行が発生し、鋳片が破断した。【００８６】
【表１】
2020085313.tif 000003
【００８７】
以上より、双ドラム式連続鋳造装置による鋳片の鋳造において、鋳片の鋳造開始前に取得された鋳造ドラムを支持するハウジングの変形特性と鋳造ドラムを圧下する圧下系の変形特性とを示す鋳造ドラムハウジング圧下系変形特性を用いて、上記式１より、推定板厚を算出し、鋳片の両端部の差が所定値以下となるようにシリンダの圧下位置をそれぞれ制御することで、より精度よく鋳片のウェッジを低減し、鋳造ドラムの下流に設置される圧延機にて蛇行を防止することができる。【００８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００８９】
本発明は、ウェッジをより精度よく低減することが可能な鋳片の鋳造方法を提供できるため、産業上の利用可能性が高い。
【符号の説明】
【００９０】
１                            連続鋳造設備
２０                          第１ピンチロール
３０                          圧延機
３１                          上ワークロール
３２                          下ワークロール
３３                          上バックアップロール
３４                          下バックアップロール
４０                          第２ピンチロール
５０                          巻取装置
１００                        連続鋳造装置
１１１                        第１鋳造ドラム
１１２                        第２鋳造ドラム
１１３                        タンディッシュ
１１４                        浸漬ノズル
１１５                        金属溶湯溜まり部
１１６                        凝固シェル
１１７                        金属溶湯
１１８                        薄板
１２０ｄ、１２０ｗ            シリンダ
１３０ｄ、１３０ｗ            ハウジング
１４０ｄ、１４０ｗ            ロードセル
１５０、１５０ｄ、１５０ｗ    サイド堰
１６０                        試験板
１７０                        ロール軸受け箱
【図１】
2020085313.tif 000004
【図２】
2020085313.tif 000005
【図３】
2020085313.tif 000006
【図４】
2020085313.tif 000007
【図５】
2020085313.tif 000008
【図６】
2020085313.tif 000009
【図７】
2020085313.tif 000010
【図８】
2020085313.tif 000011
【図９】
2020085313.tif 000012
【図１０】
2020085313.tif 000013
【国際調査報告】
2020085313.tif 000014
2020085313.tif 000015
2020085313.tif 000016
2020085313.tif 000017